(57)【要約】【課題】付着物の剥離を抑えることができるターゲット装置、スパッタ装置、及び、ターゲット部材の製造方法を提供する。【解決手段】ターゲット装置は、第１表面５１ｓを含み、導電性を有するターゲット部材５１と、第２表面５２ｓを含み、絶縁性を有する非ターゲット部材５２とを備える。ターゲット装置では、第１表面５１ｓと前記第２表面５２ｓとが並び、第１表面５１ｓは、平坦面であり、第２表面５２ｓは、段差面を含む。【選択図】図３
2014062282.tif 000002
【特許請求の範囲】
【請求項１】
第１表面を含み、導電性を有するターゲット部材と、
第２表面を含み、絶縁性を有する非ターゲット部材と、
を備え、
前記第１表面と前記第２表面とが並び、
前記第１表面は、平坦面であり、
前記第２表面は、段差面を含む
ターゲット装置。
【請求項２】
前記段差面は、
連続する多数の凹曲面を含む
請求項１に記載のターゲット装置。
【請求項３】
前記非ターゲット部材の主成分は、
前記ターゲット部材の主たる構成元素の化合物である
請求項１又は２に記載のターゲット装置。
【請求項４】
前記ターゲット部材の主たる構成元素がシリコンであり、
前記非ターゲット部材の主成分が石英である
請求項１から３のいずれか１つに記載のターゲット装置。
【請求項５】
磁気回路をさらに備え、
前記第１表面は、垂直磁場がゼロである部分と対向する部位に配置され、
前記第２表面は、垂直磁場がゼロである部分と対向しない部位に配置される
請求項１から４のいずれか１つに記載のターゲット装置。
【請求項６】
プラズマが生成される真空槽と、
前記真空槽に取り付けられるターゲット装置と、を備え、
前記ターゲット装置は、
第１表面を含み、導電性を有するターゲット部材と、
第２表面を含み、絶縁性を有する非ターゲット部材と、を備え、
前記第１表面と前記第２表面とは、並んで前記プラズマに曝される部分であり、
前記第１表面は、平坦面であり、
前記第２表面は、段差面を含む
スパッタ装置。
【請求項７】
前記ターゲット部材の主たる構成元素がシリコンであり、
前記非ターゲット部材の主成分が石英であり、
前記プラズマが酸素を含む、
請求項６に記載のスパッタ装置。
【請求項８】
第１表面を含み、導電性を有するターゲット部材を形成すること、
第２表面を含み、絶縁性を有する非ターゲット部材を形成すること、
前記第１表面と前記第２表面とを並べること、
を含み、
前記第１表面は、平坦面であり、
前記第２表面は、段差面を含む、
ターゲット装置の製造方法。
【請求項９】
前記非ターゲット部材を形成するときに、前記第２表面になる側面にウェットエッチング処理を施して前記段差面を形成することを含む、
請求項８に記載のターゲット装置の製造方法。
【請求項１０】
前記非ターゲット部材を形成するときに、前記第２表面になる側面にブラスト処理と前記ウェットエッチング処理とを順に施して前記段差面を形成することを含む、
請求項９に記載のターゲット装置の製造方法。
【発明の詳細な説明】
【技術分野】
【０００１】
本開示の技術は、導電性を有したターゲット部材を備えるターゲット装置、ターゲット装置を備えるスパッタ装置、及び、ターゲット装置の製造方法に関する。
【背景技術】
【０００２】
シリコン酸化膜の形成方法の１つである反応性スパッタ法では、シリコン酸化物の構成元素であるシリコンを主成分としたシリコンターゲットが用いられる。シリコンターゲットの表面は、スパッタが優先的に進むエロージョン領域と、スパッタが殆ど進まない非エロージョン領域とに通常は区画され、非エロージョン領域には、プラズマ中で生成されるシリコン酸化物が付着する。非エロージョン領域に付着したシリコン酸化物には、スパッタ処理の進行に伴い電荷が蓄積するため、蓄積される電荷が所定量を超えると、非エロージョン領域に急激に電流が流れて異常放電が起こる場合がある。特許文献１では、異常放電が起こることを抑えるために、非エロージョン領域自体が予めシリコンとは異なる絶縁物によって形成されている。
【先行技術文献】
【特許文献】
【０００３】
【特許文献１】特開２００５−２１３６３６号公報
【発明の概要】
【発明が解決しようとする課題】
【０００４】
ところで、スパッタ装置の保守整備が行われる際には、シリコン酸化物が付着した状態で非エロージョン領域が大気に曝される場合がある。この際に、プラズマ中で付着したシリコン酸化物は、非エロージョン領域の絶縁物とは少なからず相互に異なる機械的な特性を有するため、これらの曝される温度や圧力の変化に伴って、シリコン酸化物が非エロージョン領域から剥がれ落ちる場合がある。なお、こうした問題は、反応性スパッタ法によってシリコン酸化物を形成する場合に限らず、絶縁性の無機化合物、例えば、シリコン窒化物や酸化ニオブ等を形成する場合にも共通する。
【０００５】
本開示の技術は、付着物の剥離を抑えることができるターゲット装置、スパッタ装置、及び、ターゲット部材の製造方法を提供することを目的とする。
【課題を解決するための手段】
【０００６】
本開示におけるターゲット装置の一態様は、第１表面を含み、導電性を有するターゲット部材と、第２表面を含み、絶縁性を有する非ターゲット部材と、を備える。前記第１表面と前記第２表面とが並び、前記第１表面は、平坦面であり、前記第２表面は、段差面を含む。
【０００７】
本開示におけるスパッタ装置の一態様は、プラズマが生成される真空槽と、前記真空槽に取り付けられるターゲット装置と、を備える。前記ターゲット装置は、第１表面を含み、導電性を有するターゲット部材と、第２表面を含み、絶縁性を有する非ターゲット部材と、を備え、前記第１表面と前記第２表面とは、並んで前記プラズマに曝される部分であり、前記第１表面は、平坦面であり、前記第２表面は、段差面を含む。
【０００８】
本開示におけるターゲット装置の製造方法の一態様は、第１表面を含み、導電性を有するターゲット部材を形成すること、第２表面を含み、絶縁性を有する非ターゲット部材を形成すること、前記第１表面と前記第２表面とを並べること、を含む。前記第１表面は、平坦面であり、前記第２表面は、段差面を含む。
【０００９】
本開示の技術における一態様では、ターゲット部材のスパッタによって生成される生成物の一部が第２表面に付着する。この際に、第２表面が平坦面である構成と比べて、付着物と第２表面との接触面積が大きくなる。それゆえに、付着物が非ターゲット部材から剥離することが抑えられる。
【００１０】
本開示におけるターゲット装置の他の態様は、前記段差面が、連続する多数の凹曲面を含む。
本開示におけるターゲット装置の他の態様では、段差面が多数の平面によって構成される場合に比べて、段差面に作用する応力の分散が図られる。結果として、非ターゲット部材における機械的な強度が高められる。
【００１１】
本開示におけるターゲット装置の他の態様は、前記非ターゲット部材の主成分が、前記ターゲット部材の主たる構成元素の化合物である。
本開示におけるターゲット装置の他の態様では、ターゲット部材の主たる構成元素が、非ターゲット部材の主成分に含まれるため、同一元素が含まれていない非ターゲット部材と比べて、非ターゲット部材と付着物との密着性が高められる。
【００１２】
本開示におけるターゲット装置の他の態様は、前記ターゲット部材の主たる構成元素がシリコンであり、前記非ターゲット部材の主成分が石英である。
本開示におけるターゲット装置の他の態様では、ターゲット部材の主たる構成元素であるシリコンが、非ターゲット部材の主成分に含まれるため、シリコンが含まれていない非ターゲット部材と比べて、非ターゲット部材と付着物との密着性が高められる。それゆえに、シリコン化合物の生成に際して、より好ましい。
【００１３】
本開示におけるターゲット装置の他の態様は、磁気回路をさらに備え、前記第１表面は、垂直磁場がゼロである部分と対向する部位に配置され、前記第２表面は、垂直磁場がゼロである部分と対向しない部位に配置される。
【００１４】
本開示におけるターゲット装置の他の態様によれば、ターゲット部材からの粒子の放出が高められ、且つ、非ターゲット部材からの粒子の放出が抑えられる。それゆえに、ターゲット部材の構成元素と非ターゲット部材の構成元素とが同様にスパッタされる場合に比べて、スパッタによって形成される膜の組成の調整が容易になる。
【００１５】
本開示におけるスパッタ装置の他の態様は、前記ターゲット部材の主たる構成元素がシリコンであり、前記非ターゲット部材の主成分が石英であり、前記プラズマが酸素を含む。
【００１６】
本開示におけるスパッタ装置の他の態様によれば、ターゲット部材の主たる構成元素であるシリコンが、非ターゲット部材の主成分に含まれるため、シリコンが含まれていない非ターゲット部材と比べて、非ターゲット部材と付着物との密着性が高められる。また、非ターゲット部材の主成分がプラズマ中で生成される生成物と同じ構成元素からなるため、非ターゲット部材の主成分が不純物として生成物に含まれることが抑えられる。
【００１７】
本開示におけるターゲット装置の製造方法の他の態様は、前記非ターゲット部材を形成するときに、前記第２表面になる側面にウェットエッチング処理を施して前記段差面を形成することを含む。
【００１８】
本開示におけるターゲット装置の製造方法の他の態様によれば、第２表面における段差面は、等方的なエッチング処理によって多数の凹曲面として形成される。それゆえに、段差面が多数の平面によって構成される場合に比べて、段差面に作用する応力の分散が図られる。結果として、非ターゲット部材における機械的な強度が高められる。
【００１９】
本開示におけるターゲット装置の製造方法の他の態様は、前記非ターゲット部材を形成するときに、前記第２表面になる側面にブラスト処理と前記ウェットエッチング処理とを順に施して前記段差面を形成することを含む。
【００２０】
本開示におけるターゲット装置の製造方法の他の態様によれば、ブラスト処理によって荒らされた表面に対してウェットエッチング処理が施されるため、ウェットエッチング処理のみによって多数の凹曲面が形成される場合に比べて、凹曲面の形成が容易になる。
【図面の簡単な説明】
【００２１】
【図１】本開示におけるスパッタ装置の一実施形態にてターゲット装置の全体構成を真空槽内の構成と共に示すブロック図である。
【図２】ターゲット装置の平面構造を示す平面図である。
【図３】ターゲット装置の断面構造の一部を拡大して示す部分断面図である。
【図４】ターゲット装置の表面に形成される磁場を模式的に示す模式図である。
【図５】ターゲット装置の製造工程を示す工程図である。
【図６】ターゲット装置の変形例における断面構造の一部を拡大して示す部分断面図である。
【図７】ターゲット装置の変形例におけるターゲット装置の表面に形成される磁場を模式的に示す模式図である。
【図８】ターゲット装置の変形例における断面構造の一部を拡大して示す部分断面図である。
【図９】ターゲット装置の変形例における断面構造の一部を拡大して示す部分断面図である。
【発明を実施するための形態】
【００２２】
本開示の技術を具体化した一実施形態について図１から図５を参照して説明する。以下では、ターゲット装置を含むスパッタ装置の構成、ターゲット装置の構成、ターゲット装置の製造方法の順に説明する。
【００２３】
［スパッタ装置の構成］
図１に示されるように、スパッタ装置１０を構成する真空槽１１は、紙面と直交する方向に延びる矩形箱状をなし、真空槽１１には、真空槽１１の壁部を貫通する供給口１１ａと排気口１１ｂとが形成されている。供給口１１ａには、真空槽１１内にスパッタガスを供給するスパッタガス供給部１２と、反応ガスを供給する反応ガス供給部１３とが接続されている。スパッタガス供給部１２と反応ガス供給部１３とは、供給口１１ａから真空槽１１の外側に向かって延びる１つの配管に接続されてもよいし、互いに独立して供給口１１ａに接続されてもよい。
【００２４】
スパッタガス供給部１２は、アルゴンガス等の希ガスを真空槽１１内に供給し、反応ガス供給部１３は酸素ガスを真空槽１１内に供給する。排気口１１ｂには、真空槽１１内を排気する排気部１４が接続されている。排気部１４は、例えばターボ分子ポンプ等の真空ポンプによって構成されている。
【００２５】
真空槽１１の内壁面のうち相互に対向する壁面には、紙面と直交する方向に沿って延びる２つの支持台２１が取り付けられ、２つの支持台２１の各々には、ターゲット装置２０が取り付けられている。各ターゲット装置２０は、真空槽１１内での固定位置が異なるものの、その他の構成が同一である。
【００２６】
２つのターゲット装置２０の各々では、シリコンを主成分とするターゲット部材と、石英を主成分とする非ターゲット部材とを含むカソード部２２が、バッキングプレート２３に固定されている。バッキングプレート２３には、カソード部２２に電力を供給するターゲット電源２４が接続されている。バッキングプレート２３と支持台２１との間には、ターゲット装置２０を構成し、カソード部２２の表面に磁場を形成する磁気回路２５が配置されている。支持台２１の上方には、防着板２６が取り付けられ、防着板２６は、紙面と直交する方向に延びる矩形板状をなしている。
【００２７】
２つのターゲット装置２０の間には、フィルムＦを搬送するフィルム搬送部３０が設置されている。フィルム搬送部３０は、送り出しローラー３１、巻き取りローラー３２、成膜ローラー３３、送り出しガイドローラー３４ａ，３４ｂ、及び、巻き取りガイドローラー３５ａ，３５ｂを備えている。これらローラー３１〜３３，３４ａ，３４ｂ，３５ａ，３５ｂの各々は、紙面と直交する方向に延びる円柱状をなしている。なお、紙面と直交する方向であって、各ローラー３１〜３３，３４ａ，３４ｂ，３５ａ，３５ｂにおける中心軸の延びる方向が、軸方向として設定される。各ローラー３１〜３３，３４ａ，３４ｂ，３５ａ，３５ｂの両端部は、各ローラー３１〜３３，３４ａ，３４ｂ，３５ａ，３５ｂの回転が可能な状態で真空槽１１の内壁面に支えられている。
【００２８】
このうち、送り出しローラー３１と、巻き取りローラー３２と、送り出しガイドローラー３４ａ，３４ｂと、巻き取りガイドローラー３５ａ，３５ｂとは、防着板２６よりも上方に配置されている。成膜ローラー３３は、防着板２６よりも下方に配置され、且つ、真空槽１１内における２つのターゲット装置２０の間に配置されている。
【００２９】
送り出しローラー３１からは、送り出しローラー３１に巻き付けられた成膜前のフィルムＦが送り出される。巻き取りローラー３２の外周面には、成膜後のフィルムＦが巻き付けられる。２つの送り出しガイドローラー３４ａ，３４ｂは、送り出しローラー３１と成膜ローラー３３との間に配置され、２つの巻き取りガイドローラー３５ａ，３５ｂは、巻き取りローラー３２と成膜ローラー３３との間に配置されている。
【００３０】
送り出しローラー３１から引き出されたフィルムＦは、送り出しガイドローラー３４ａ，３４ｂの外周面、成膜ローラー３３の外周面、巻き取りガイドローラー３５ａ，３５ｂの外周面、巻き取りローラー３２の外周面の順に掛け渡される。
【００３１】
スパッタ装置１０では、シリコン酸化膜が、反応性スパッタによってフィルムＦ上に形成される。シリコン酸化膜の形成時には、まず、真空槽１１内が排気部１４によって排気された後、アルゴンガスと酸素ガスとが真空槽１１内に供給される。次いで、ターゲット電源２４からバッキングプレート２３に電力が供給されることによって、アルゴンガスと酸素ガスとからプラズマが生成され、プラズマ中の正イオンがカソード部２２に衝突する。これにより、カソード部２２からシリコンの粒子が放出され、シリコンの粒子がプラズマ中の酸化源と衝突する。こうして形成されたシリコンと酸素とを含む粒子がフィルムＦの表面に堆積することで、フィルムＦの表面にシリコン酸化膜が形成される。また、カソード部２２の表面に付着した酸化源が、シリコン粒子とともにスパッタされることで、シリコンと酸素とを含む粒子がフィルムＦの表面に堆積することによっても、シリコン酸化膜が形成される。
【００３２】
なお、反応性スパッタが行われているときには、巻き取りローラー３２が、紙面の左右方向における右回りに自転して、フィルムＦが所定の速度で巻き取りローラー３２の外周面に巻き取られる。これにより、その他のローラーも回転することで、送り出しローラー３１から成膜前のフィルムＦが送り出されながら、成膜ローラー３３では、２つのターゲット装置２０によって、所定厚さのシリコン酸化膜がフィルムＦ上に形成される。
【００３３】
［ターゲット装置の構成］
図２及び図３を参照してターゲット装置２０の構成を説明する。
図２に示されるように、カソード部２２は、ターゲット部材５１を備え、ターゲット部材５１では、成膜ローラー３３の軸方向に沿って延び、且つ、四隅が面取りされた矩形環状をなすターゲット面が軸方向と直交する方向に沿って連続する。ターゲット部材５１の内周面には、非ターゲット部材５２が配置され、非ターゲット部材５２では、成膜ローラー３３の軸方向に沿って延び、且つ、四隅が面取りされた矩形状をなす非ターゲット面が軸方向と直交する方向に沿って連続する。非ターゲット部材５２における外周面の全体は、ターゲット部材５１の内周面によって囲われている。ターゲット部材５１と非ターゲット部材５２とは、反応性スパッタ時の温度における形状にて、ターゲット部材５１の内周面と、非ターゲット部材５２の外周面とが接することが好ましい。つまり、ターゲット部材５１と非ターゲット部材５２とは、室温にてターゲット部材５１の内周面と非ターゲット部材５２の外周面とが相互に離れ、反応性スパッタ時の温度にて、ターゲット部材５１の内周面と非ターゲット部材５２の外周面とが熱膨脹によって相互に接する形状であることが好ましい。
【００３４】
ターゲット部材５１の形成材料には、導電性の材料であるシリコンが主たる構成元素として用いられている。非ターゲット部材５２の形成材料には、絶縁性の材料である石英が主成分として用いられ、非ターゲット部材５２の主成分には、ターゲット部材５１の主たる構成元素が含まれている。なお、ターゲット部材５１の主成分、及び、非ターゲット部材５２の主成分の各々は、ターゲット部材５１の形成材料、及び、非ターゲット部材５２の形成材料の各々における９５％を占め、好ましくは９９％以上を占めている。
【００３５】
ターゲット部材５１の外周面は、矩形環状をなすシールド５３によって囲まれている。シールド５３の形成材料には、絶縁性の材料であるアルミナ等が用いられる。ターゲット部材５１とシールド５３とは、反応性スパッタ時の温度における形状にて、ターゲット部材５１の外周面と、シールド５３の内周面とが接することが好ましい。つまり、ターゲット部材５１とシールド５３とは、室温にてターゲット部材５１の外周面とシールド５３の内周面とが相互に離れ、反応性スパッタ時の温度にて、ターゲット部材５１の外周面とシールド５３の内周面とが熱膨脹によって相互に接する形状であることが好ましい。
【００３６】
カソード部２２には、金属で形成されて軸方向に沿って延びる矩形板状をなすバッキングプレート２３が、例えば、はんだによって固定されている。カソード部２２では、バッキングプレート２３の固定された面が裏面として設定され、裏面とは反対側の面が表面として設定される。スパッタ装置１０にて反応性スパッタが行われるときには、カソード部２２の表面が、真空槽１１内に生成されたプラズマに曝される。
【００３７】
図３に示されるように、ターゲット部材５１の表面である第１表面５１ｓは、平坦面であり、第１表面５１ｓの表面粗さＲａは、１μｍ以下であることが好ましい。
非ターゲット部材５２の表面である第２表面５２ｓは、第２表面５２ｓの全体にわたって第１表面５１ｓと並んで配置され、第２表面５２ｓの全体は、第１表面５１ｓによって囲まれている。第２表面５２ｓの全体には、非ターゲット部材５２の厚さ方向に沿って窪む多数の凹部５２ｈが連続して形成されている。多数の凹部５２ｈの各々を囲う面は、凹部５２ｈの底に向かって突出する凸曲面であり、各凹部５２ｈは略半球状、あるいは、略半楕円体状をなしている。各凹部５２ｈの形状は、相互に異なってもよいし、相互に同一であってもよい。このように、非ターゲット部材５２の第２表面５２ｓは、凹曲面が連続する段差面である。第２表面５２ｓの表面粗さＲａは、１μｍ以上１００μｍ以下であることが好ましく、且つ、第１表面５１ｓの表面粗さＲａよりも大きい。
【００３８】
第１表面５１ｓと第２表面５２ｓとは面一に配置されている。つまり、第２表面５２ｓを構成する各凹部５２ｈでは、カソード部２２の表面に対して最も突き出た部位と最も窪んだ部位との間のいずれかの部位が、上記厚さ方向にて第１表面５１ｓの位置と一致している。
【００３９】
［ターゲット装置の作用］
図４を参照してターゲット装置２０の作用を説明する。
図４に示されるように、磁気回路２５がカソード部２２の裏面側に配置されると、磁気回路２５の形成する磁場が、漏洩磁場としてカソード部２２の表面上に漏れ出す。漏洩磁場は、垂直磁場Ｂ⊥がゼロである部分を有している。垂直磁場Ｂ⊥とは、カソード部２２の表面における法線方向に沿う磁場成分である。垂直磁場Ｂ⊥がゼロである部分は、ターゲット部材５１の第１表面５１ｓと対向し、好ましくは、ターゲット部材５１の第１表面５１ｓのみと対向する。垂直磁場Ｂ⊥がゼロでない部分は、非ターゲット部材５２の第２表面５２ｓと対向し、好ましくは、非ターゲット部材５２の第２表面５２ｓのみと対向する。
【００４０】
カソード部２２の表面上にてプラズマが生成されるとき、カソード部２２の表面上では、垂直磁場Ｂ⊥がゼロである部分、すなわち、第１表面５１ｓと対向する部分に高密度のプラズマが生成される。一方で、垂直磁場Ｂ⊥がゼロでない部分、すなわち、第２表面５２ｓと対向する部分では、他の部分に比べてプラズマの密度が低くなる。それゆえに、カソード部２２がスパッタされるときには、カソード部２２の表面では、第１表面５１ｓが、優先的にスパッタされるエロージョン領域Ｅとして区画され、第２表面５２ｓが、ほとんどスパッタされない非エロージョン領域ＮＥとして区画される。
【００４１】
スパッタ装置１０での反応性スパッタが進むと、エロージョン領域Ｅではスパッタが進む一方で、非エロージョン領域ＮＥには、エロージョン領域Ｅからスパッタされたシリコンと酸素との反応生成物であるシリコン酸化物が付着する。この際に、非エロージョン領域ＮＥがエロージョン領域Ｅと同様の導電物で形成されている場合、プラズマにて質量の小さい電子が速く動くことにより、付着物には、スパッタが進行するにつれて負の電荷が蓄積する。付着物の容量は非常に小さいため、付着物の絶縁破壊によって非エロージョン領域ＮＥに急激に電流が流れ、結果として、異常放電が起こってしまう。
【００４２】
これに対し、カソード部２２では、非エロージョン領域ＮＥの殆ど、あるいは、非エロージョン領域ＮＥの全てが非ターゲット部材５２によって形成されている。そのため、非エロージョン領域ＮＥがターゲット部材５１のみによって形成された構成と比べて、非ターゲット部材５２は、絶縁体であるために帯電が少なく、且つ、非ターゲット部材５２が、帯電したとしても隣接する導体に流れにくい程度に厚いため、付着物の絶縁破壊が起こりにくく、また、付着物と付着先との間で放電が起こらない。それゆえに、カソード部２２を備えるターゲット装置２０によれば、反応性スパッタが行われている際の異常放電が抑えられる。
【００４３】
加えて、非ターゲット部材５２の主成分には石英が用いられているため、非ターゲット部材５２の構成元素と付着物の構成元素とが同じである。それゆえに、非ターゲット部材５２の形成材料にアルミナ等の他の絶縁物が用いられている構成と比べて、非ターゲット部材５２に対する付着物の密着性が高められる。結果として、付着物が非ターゲット部材５２から剥がれ落ちにくくなる。
【００４４】
また、非ターゲット部材５２とフィルムＦに形成される薄膜との主成分を構成する元素が同じであるため、非ターゲット部材５２がスパッタされて、スパッタ粒子がフィルムＦに到達しても、フィルムＦに形成される膜には本来含まれるべき元素以外の元素が含まれにくくなる。それゆえに、非ターゲット部材５２の形成材料における主成分として他の絶縁物が用いられている構成と比べて、フィルムＦに形成される膜の質が落ちることを抑えられる。
【００４５】
さらに、非ターゲット部材５２の第２表面５２ｓが段差面であるため、非ターゲット部材５２の第２表面５２ｓが平坦面である構成と比べて、付着物と第２表面５２ｓとの接触面積が大きくなる。それゆえに、付着物が非ターゲット部材５２から剥離することが抑えられる。また、非ターゲット部材５２に段差面が形成されているため、ターゲット部材そのものの表面が段差面である構成と比べて、付着物が剥離しにくくなる。しかも、第２表面５２ｓが多数の凹曲面によって形成されているため、多数の平面によって形成されている構成と比べて、第２表面５２ｓに作用する応力が分散される。結果として、非ターゲット部材５２における機械的な強度が高められる。
【００４６】
［ターゲット装置の製造方法］
図５を参照してターゲット装置の製造方法を説明する。なお、以下では、ターゲット装置２０の製造工程のうち、ターゲット装置２０の備えるカソード部２２の製造工程について、特に詳しく説明する。
【００４７】
図５に示されるように、カソード部２２が製造されるときには、ターゲット部材５１と非ターゲット部材５２とが形成される（ステップＳ１１，Ｓ２１）。ターゲット部材５１は、反応性スパッタ時の温度にて、ターゲット部材５１と非ターゲット部材５２とで相互に機械的な負荷がかからない形状及び大きさに形成される。ターゲット部材５１は、複数の部材によって環状に形成されてもよいし、１つの部材によって環状に形成されてもよい。
【００４８】
非ターゲット部材５２の形成には、以下に説明するブラスト処理（ステップＳ２２）、及びウェットエッチング処理（ステップＳ２３）が含まれる。非ターゲット部材５２の形状は、ターゲット部材５１と同様、反応性スパッタ時の温度にて、ターゲット部材５１と非ターゲット部材５２とで相互に機械的な負荷がかからない形状及び大きさに形成される。非ターゲット部材５２は、複数の部材によって形成されてもよいし、１つの部材によって形成されてもよい。
【００４９】
そして、非ターゲット部材５２における一側面、すなわち、カソード部２２の表面を構成する第２表面５２ｓとなる面にブラスト処理が施される（ステップＳ２２）。ブラスト処理では、非ターゲット部材５２の一側面に対して各種の投射材がぶつけられることによって、一側面には、多数の平面で構成される凹凸が連続して形成される。投射材には、金属、セラミック、及びガラス等の各種材料で形成された粒子が用いられ、粒子は、圧縮空気によって投射されてもよいし、流体、例えば水と混ぜられた状態で投射されてもよい。
【００５０】
次いで、ブラスト処理が施された非ターゲット部材５２の一側面には、ウェットエッチング処理が施される（ステップＳ２３）。ウェットエッチング処理では、非ターゲット部材５２の一側面に対して各種の薬液が塗布されることによって、一側面には、多数の凹曲面が連続して形成される。
【００５１】
このとき、先のステップＳ２２にて形成された凹凸に対して薬液が入り込み、凹凸を構成する平面にて等方的なエッチングが進行する。そのため、凹凸が形成されていない面に対してウェットエッチングを行う場合と比べて、薬液が作用する面積が大きくなる。それゆえに、ウェットエッチングにより同様の表面粗さＲａを有した段差面を形成する前提では、ブラスト処理を行わない場合と比べて、一側面に対して凹曲面が形成されやすくなる。
【００５２】
また、ブラスト処理では、凹凸を構成する平面に沿ったひび割れが非ターゲット部材５２に形成されることもある。ウェットエッチング処理では、薬液がこうしたひび割れに入ることもあり、これにより、非ターゲット部材５２に対する等方的なエッチングが、ひび割れから進むこともある。また、ウェットエッチング処理によってエッチングされる厚みは、こうしたひび割れに対して十分に大きい。結果として、非ターゲット部材５２の一側面に凹曲面を形成しながら、非ターゲット部材５２の機械的な強度を高めることができる。
【００５３】
ウェットエッチング処理では、薬液には、フッ酸、フッ化アンモニウム水溶液、及び、フッ酸とフッ化アンモニウム水溶液との混合液であるバッファードフッ酸等が用いられる。薬液では、これらの水溶液に対して界面活性剤が添加されていてもよい。こうした薬液は、非ターゲット部材５２の表面に対してスプレーによって吹き付けられてもよいし、スピンコーター等によって塗布されてもよい。あるいは、薬液が溜められた処理槽に対して、非ターゲット部材５２における一側面のみが浸けられてもよい。
【００５４】
ターゲット部材５１と非ターゲット部材５２とが形成されると、カソード部２２の組立が行われる（ステップＳ３１）。カソード部２２の組立では、非ターゲット部材５２が、ターゲット部材５１の貫通孔内に配置される。これにより、非ターゲット部材５２の上記一側面が第２表面５２ｓとして設定され、第２表面５２ｓの全周にわたってターゲット部材５１の一側面、すなわち第１表面５１ｓが並ぶ。
【００５５】
こうしてステップＳ１１，Ｓ２１，Ｓ３１を経ることによって、カソード部２２が製造される。その後、カソード部２２の裏面にバッキングプレート２３が固定され、バッキングプレート２３の裏面に磁気回路２５が配置されることによって、ターゲット装置２０が製造される。
【００５６】
以上説明したように、上記実施形態によれば、以下に列挙する効果を得ることができる。
（１）非ターゲット部材５２の第２表面５２ｓが段差面であるため、平坦面である構成と比べて、付着物と第２表面５２ｓとの接触面積が大きくなる。それゆえに、付着物が非ターゲット部材５２から剥離することが抑えられる。
【００５７】
（２）第２表面５２ｓが多数の凹曲面によって形成されているため、多数の平面によって構成される場合に比べて、第２表面５２ｓに作用する応力が分散される。結果として、非ターゲット部材５２における機械的な強度が高められる。
【００５８】
（３）ターゲット部材５１の主たる構成元素であるシリコンが、非ターゲット部材５２の主成分に含まれるため、シリコンが含まれていない非ターゲット部材５２と比べて、非ターゲット部材５２と付着物との密着性が高められる。また、非ターゲット部材５２の主成分がプラズマ中で生成される生成物と同じ構成元素からなるため、非ターゲット部材５２の主成分が不純物として生成物に含まれることが抑えられる。
【００５９】
（４）第１表面５１ｓが、垂直磁場Ｂ⊥がゼロである部分と対向する部位に配置され、第２表面５２ｓが、垂直磁場Ｂ⊥がゼロである部分と対向しない位置に配置される。そのため、ターゲット部材５１からの粒子の放出が高められ、且つ、非ターゲット部材５２からの粒子の放出が抑えられる。それゆえに、ターゲット部材５１の構成元素と非ターゲット部材５２の構成元素とが同様にスパッタされる場合に比べて、スパッタによって形成される膜の組成の調整が容易になる。
【００６０】
（５）第２表面５２ｓにおける段差面は、等方的なエッチング処理によって多数の凹曲面として形成される。それゆえに、段差面が多数の平面によって構成される場合に比べて、段差面に作用する応力が分散される。結果として、非ターゲット部材における機械的な強度が高められる。
【００６１】
（６）ブラスト処理によって荒らされた表面に対してウェットエッチング処理が施されるため、ウェットエッチング処理のみによって多数の凹曲面が形成される場合に比べて、凹曲面の形成が容易になる。
【００６２】
なお、上記実施形態は、以下のように適宜変更して実施することもできる。
・第２表面５２ｓの全体が段差面でなくともよく、第２表面５２ｓの一部が段差面であればよい。第２表面５２ｓの一部が段差面である場合、第２表面５２ｓ内には、段差面である部分が１つだけ含まれていてもよいし、複数含まれていてもよい。
【００６３】
・段差面に含まれる多数の凹部５２ｈは、連続して形成されていなくともよく、凹部５２ｈと凹部５２ｈとの間には、第１表面５１ｓと同程度に平坦な面が含まれていてもよい。
【００６４】
・段差面を構成する凹面は、多数の平面によって構成されてもよい。
図６に示されるように、非ターゲット部材６２における第２表面６２ｓの凹部６２ｈを構成する側面は、複数の平面からなる構成でもよく、こうした平面によって形成される凹部６２ｈは、例えば、ブラスト処理によって形成される。なお、複数の平面からなる凹面の形成時には、各平面に沿って延びるひび割れ６２ａが形成されやすい。そして、第２表面６２ｓに外力が作用する際には、非ターゲット部材６２の一部がひび割れ６２ａに沿って欠けることがある。
【００６５】
これに対し、上述した実施形態の非ターゲット部材５２では、凹部５２ｈを構成する側面が曲面であるため、上述のようなひび割れが相対的に少ない。それゆえに、非ターゲット部材５２の一部が欠けることが抑えられる。
【００６６】
・第２表面５２ｓには、第１表面５１ｓの表面よりも大きい段差が形成されていればよく、段差面に含まれる各凹部を構成する側面の形状、及び、側面によって囲まれる凹部の形状は任意である。
【００６７】
・第１表面５１ｓは、第２表面５２ｓの外周面における全体に配置されていなくともよく、第１表面５１ｓと第２表面５２ｓとは、相互の一部分が並んで配置されていればよい。例えば、図７に示されるように、磁気回路２５の形成する漏洩磁場によっては、カソード部２２では、紙面の左右方向における両端部と中央部とが、非エロージョン領域ＮＥとして区画され、カソード部２２におけるそれ以外の部分がエロージョン領域Ｅとして区画される。こうした構成では、３つの非エロージョン領域ＮＥに対して非ターゲット部材７２を配置し、２つのエロージョン領域Ｅにターゲット部材７１を配置することができる。
【００６８】
この場合、上記中央部に配置された非ターゲット部材７２の第２表面７２ｓでは、第２表面７２ｓの外周面における全体にターゲット部材７１の第１表面７１ｓが配置されている。一方で、紙面の左右方向における左端部に配置された非ターゲット部材７２では、第２表面７２ｓにおける左側以外の部位にて第１表面７１ｓと並んでいる。また、紙面の左右方向における右端部に配置された非ターゲット部材７２では、第２表面７２ｓにおける右側以外の部位にて第１表面７１ｓと並んでいる。
【００６９】
なお、図７に示される構成では、カソード部２２における３つの非エロージョン領域ＮＥの全てに非ターゲット部材７２が配置されていなくともよく、少なくとも１つに非ターゲット部材７２が配置されていればよい。こうした構成であっても、非エロージョン領域ＮＥの一部分に非ターゲット部材７２が配置されている以上、少なからず非ターゲット部材７２による効果を得ることができる。
【００７０】
・ターゲット部材５１と非ターゲット部材５２とは、相互に離間して配置されてもよい。こうした構成であっても、形状が同一であるという前提では、ターゲット部材のみで形成されたターゲット装置と比べて、反応性スパッタ時における異常放電を抑えることは可能である。
【００７１】
・図８に示されるように、カソード部２２では、非ターゲット部材８２の第２表面８２ｓが、上記厚さ方向においてターゲット部材８１の第１表面８１ｓよりも突き出ていてもよい。すなわち、第１表面８１ｓと第２表面８２ｓとが隣り合う部位にて段差が形成されていてもよい。こうした構成によれば、ターゲット部材８１の内周面８１ｉに、シリコン酸化物が付着することを確実に抑えることができる。そのため、導電性のターゲット部材８１に対する付着物によって異常放電が起こることを抑えられる。なお、例えば、反応性スパッタによって生成される付着物の量が多い程、あるいは、カソード部２２に供給されるターゲット電力が大きい程、反応性スパッタ時における異常放電が生じやすい。そこで、異常放電の起こりやすい条件にて反応性スパッタが行われる場合には、カソード部２２が図８に示される構成であることが、特に有効である。
【００７２】
・図９に示されるように、カソード部２２では、非ターゲット部材９２の第２表面９２ｓが、上記厚さ方向においてターゲット部材９１の第１表面９１ｓよりも窪んでいてもよい。すなわち、第１表面９１ｓと第２表面９２ｓとが隣り合う部位にて段差が形成されてもよい。こうした構成によれば、ターゲット部材９１のエロージョンが進んでも、非ターゲット部材９２の側面が、上記厚さ方向にて第１表面９１ｓよりも突き出にくい。そのため、ターゲット部材９１からスパッタされた粒子が、非ターゲット部材９２の側面に付着することを抑え、スパッタ粒子の飛行方向が、非ターゲット部材９２によって偏ることを抑えられる。なお、スパッタ粒子の飛行方向に偏りが生じる場合、フィルムＦ上に形成されるシリコン酸化膜の厚さが小さい程、フィルムＦの面内における膜厚のばらつきが大きくなる。そこで、フィルムＦ上に形成されるシリコン酸化膜の厚さが小さい場合、例えば数十ｎｍ程度である場合には、カソード部２２が図９に示される構成であることが、特に有効である。
【００７３】
また、ターゲット部材９１がエロージョンされる前での第１表面９１ｓに対する第２表面９２ｓの深さＤは、ターゲット部材９１がスパッタによって浸食される深さ以下であることが好ましい。これにより、ターゲット部材９１の内周面９１ｉにて第２表面９２ｓから突き出た部分を大きくしすぎることなく、非ターゲット部材９２の側面が第１表面９１ｓよりも突き出ることを抑えられる。
【００７４】
このように、カソード部２２の構成は、反応性スパッタの条件や、フィルムＦ上に形成されるシリコン酸化膜の厚さに応じて、図８や図９に示される構成とすることもできる。
・カソード部２２の形状が楕円板状以外の形状、例えば、円板状や矩形板状であってもよく、こうした構成においても、ターゲット部材の第１表面と、非ターゲット部材の第２表面とが並んで配置されればよい。
【００７５】
・ターゲット部材５１の形成材料における主成分がシリコンであっても、非ターゲット部材５２の形成材料における主成分がシリコンでなくともよい。例えば、非ターゲット部材５２の形成材料には、アルミナ等の絶縁物が主成分として用いられてもよい。こうした構成であっても、非ターゲット部材５２が絶縁物で形成されているため、反応性スパッタ時における異常放電を抑えることは可能である。
【００７６】
・ターゲット部材５１の形成材料には、シリコン以外の導電物、例えば、ニオブ、チタン、アルミニウム、及び、ジルコニウム等が主成分として用いられてもよい。なお、主成分であるとは、上述と同様、ターゲット部材５１の形成材料に占める割合が９５％以上であること、好ましくは、９９％以上であることを指している。
【００７７】
ターゲット部材５１の構成元素が、上記元素のいずれかである場合、非ターゲット部材５２は、ターゲット部材５１と同一の構成元素を主成分として含んでもよいし、他の材料を主成分として含んでもよい。
【００７８】
・ターゲット部材５１の形成材料には、上述した単体の導電物に限らず、合金が主成分として用いられてもよい。
・第１表面５１ｓは、少なくとも垂直磁場Ｂ⊥がゼロである部分と対向し、さらに垂直磁場Ｂ⊥がゼロでない部分とに対向してもよい。こうした構成であっても、第１表面５１ｓの一部分が垂直磁場Ｂ⊥がゼロである部分と対向するため、少なからずスパッタによって形成される膜の組成の調整が容易になる。
【００７９】
・第２表面５２ｓは、少なくとも垂直磁場Ｂ⊥がゼロでない部分と対向し、さらに垂直磁場Ｂ⊥がゼロである部分とに対向してもよい。こうした構成であっても、第２表面５２ｓの一部分が垂直磁場Ｂ⊥がゼロである部分と対向しないため、少なからずスパッタによって形成される膜の組成の調整が容易になる。
【００８０】
・ターゲット装置２０には、磁気回路２５の位置を移動させる機構が備えられてもよい。こうした構成であっても、カソード部２２には、少なからず非エロージョン領域ＮＥが形成されるため、非エロージョン領域ＮＥに非ターゲット部材５２が配置されることによって、磁気回路２５が固定されたターゲット装置２０と同等の効果を得ることができる。
【００８１】
・ターゲット装置２０は磁気回路２５を備えていなくともよい。こうした構成であっても、ターゲット部材にて優先的にスパッタされ、非ターゲット部材にて殆どスパッタされない構成であれば、磁気回路２５を備えるターゲット装置２０と同等の効果を得ることは可能である。
【００８２】
・真空槽１１内に形成されるプラズマには酸素が含まれていなくともよい。すなわち、反応ガスには、酸素を含まない反応ガス、例えば、窒素ガスやアンモニアガス等が用いられてもよい。こうした構成であっても、絶縁性のシリコン化合物が形成される限りは、反応性スパッタ時における異常放電を抑えることは可能である。
【００８３】
また、ターゲット部材５１の形成材料として上述したシリコン以外の導電物が用いられる場合にも、反応性スパッタによって形成される化合物が絶縁性であれば、反応性スパッタ時における異常放電を抑えることは可能である。
【００８４】
・スパッタガスはアルゴン以外の希ガスでもよく、例えば、ヘリウムガス、ネオンガス、クリプトンガス、及び、キセノンガスを用いることができる。
・シールド５３の形成材料には、アルミナ以外の絶縁物が用いられてもよい。また、シールド５３は割愛されてもよい。
【００８５】
・非ターゲット部材５２は、ターゲット部材５１における上記厚さ方向の全体に配置されていなくともよく、同厚さ方向におけるカソード部２２の表面側にのみ非ターゲット部材５２が配置されてもよい。こうした構成であっても、カソード部２２の表面では、第１表面５１ｓと第２表面５２ｓとが並んで配置されるため、反応性スパッタ時における異常放電を抑えることは可能である。
【００８６】
・非ターゲット部材の一側面には、ウェットエッチング処理のみが施されてもよい。こうした製法であっても、ウェットエッチング処理に先立ってブラスト処理を行う製法に比べて凹部が形成されにくくはなるものの、非ターゲット部材の一側面に対して多数の凹曲面を形成することは可能である。
【００８７】
・非ターゲット部材の一側面には、ブラスト処理のみが施されてもよい。こうした製法であっても、非ターゲット部材の一側面を段差面とすることは可能である。
・非ターゲット部材の段差面は、ウェットエッチングに限らず、ドライエッチングによって形成されてもよい。
【００８８】
・ターゲット部材と非ターゲット部材とを用いたカソード部の組み立てが実施された後に、その非ターゲット部材の表面に対して段差面を形成するための処理が施されてもよい。
【００８９】
・スパッタ装置１０は、１つのターゲット装置２０のみを備える構成であってもよく、３つ以上のターゲット装置２０を備える構成であってもよい。
・フィルム搬送部３０では、巻き取りローラー３２だけでなく、他のローラーにも各ローラーを自転させるモーターが接続されていてもよい。このように、複数のローラーに対してモーターが接続された構成では、フィルムＦの搬送を行うときに、複数のモーターの駆動の状態、例えば、回転数、回転を開始させるタイミング、及び、回転を停止させるタイミング等を同期させればよい。
【００９０】
・スパッタ装置１０は、上述した巻取り式のスパッタ装置１０ではなく、成膜対象物が、反応性スパッタが行われている間中、真空槽１１内に静置されるスパッタ装置として具体化されてもよい。
【符号の説明】
【００９１】
１０…スパッタ装置、１１…真空槽、１１ａ…供給口、１１ｂ…排気口、１２…スパッタガス供給部、１３…反応ガス供給部、１４…排気部、２０…ターゲット装置、２１…支持台、２２…カソード部、２３…バッキングプレート、２４…ターゲット電源、２５…磁気回路、２６…防着板、３０…フィルム搬送部、３１…送り出しローラー、３２…巻き取りローラー、３３…成膜ローラー、３４ａ，３４ｂ…送り出しガイドローラー、３５ａ，３５ｂ…巻き取りガイドローラー、５１，７１，８１，９１…ターゲット部材、５１ｓ，７１ｓ，８１ｓ，９１ｓ…第１表面、５２，６２，７２，８２，９２…非ターゲット部材、５２ｈ，６２ｈ…凹部、５２ｓ，６２ｓ，７２ｓ，８２ｓ，９２ｓ…第２表面、５３…シールド、８１ｉ，９２ｉ…内周面、Ｅ…エロージョン領域、Ｆ…フィルム、ＮＥ…非エロージョン領域。
【図１】
2014062282.tif 000003
【図２】
2014062282.tif 000004
【図３】
2014062282.tif 000005
【図４】
2014062282.tif 000006
【図５】
2014062282.tif 000007
【図６】
2014062282.tif 000008
【図７】
2014062282.tif 000009
【図８】
2014062282.tif 000010
【図９】
2014062282.tif 000011